FR 2226247 A1 19741115 FR 7411692 A 19740402 l1invantion concerne un pro cédé pour la fabrication de corps de polissage à base d'oxyde d aluminium. On connaît différents procé dés de fabrication de corps de polissage à base d'oxyde d'alu minium comportant différents additifs. Ainsi on prépare, par exemple une alumine de polissage en broyant et en classant l'alumine obtenue par calcination à 1200 C à 1300 C dans un four à tube rotatif. On connaît un procédé d'ob- tention de l'oxyde d'aluminium approprié aux fins de polissage ~ge dans lequel des fines (poussières volantes) d'alumine ren fermant des fluorures provenant de la fabrication d'alumine pour l'électrolyse de l'aluminium sont soumis à un nouveau pro cessus de calcination à 900 à 14000C avec différents additifs. Les corps de polissage fabri- qués selon ce procédé ou d'autres selon l'état de la technique sont caractérisés par la teneur exclusive ou prédominante en Al2O3-alpha. Les corps de polissage renfermant du Al2O3-alpha obtenus de cette façon donnent, il est vrai, un bon enlèvement de matériau et un bon effet de lissage, mais présentent, tant sur des surfaces métalliques que sur des surfaces revêtues de vernis ou de matières plastiques, une formation de voile. D'invention a pour but la préparation d'une substance de polissage de haute qualité ne présentant pas les défauts inhérents à l'état actuel de la technique. Â cet effet, l'invention con cerne un procédé de fabrication d'un corps de polissage de haute qualité à base dioxyde d'aluminium, caractérisé en ce que l'on n' y introduit que des quantités extrêmement faibles en nulles de A2O3-alpha. De tels corps de polissage peuvent être préparés - en partant d'hydrargillite pratique- ment pure - par un traitement thermique prolongé à basse tem pérature et une calcination à des températures anodessous de celle de la formation d'Al2O3-alpha, de préférence à 950 à 1050 C. "a totalité du produit de la calcination peut être utilisé sans broyage après avoir été trié. lie procédé selon l'invention est illustré par l'exemple suivant : 20 kg d'hydrargillite sont chauffés dans une capsule en terre réfractaire pendant 12 heures à 300 C. Au cours des 12 heures suivantes la température est montée à 950 à 100 C et le produit calciné à cette température pendant 12 heures. On fait suivre d'un temps de refroidissement de 24 heures à. 7000C et un nouveau temps de refroidissement de 12 heures à 20 C. Le rendement est de 15 kg. Par la suite, le produit est trié. Bien entendu, l'invention n'est pas limitée à l'exemple de réalisation ci-dessus décrit et représenté, à partir duquel on pourra prévoir d'autres modes et d'autres formes de réalisation, sans pour cela sortir du cadre de l'invention. R E V E N D I C A T I O N S 10) Procédé de fabrication d'un corps de polissage de haute qualité à base d'oxyde d'aluminium, caractérisé en ce que l'on y introduit que des quantités extrêmement faibles en nulles de A2O3-alpha. 20) Procédé selon la revendication 1, caractérisé en ce qu'on part de l'hydrargillite. 30) Procédé selon l'une quelconque des revendications 1 et 2, caractérisé en ce qu'on soumet l'hydrargillite pendant un temps prolongé à un chauffage à basse température, de préférence de 300 C. 40) Procédé selon l'une quelconque des revendications 1, 2 et 3, caractérisé en ce qu'on fait subir au produit ayant préalablement été traité à basse température selon la revendication 3, une calcination à des températures comprises entre 950 et 1050 C, de préférence à 10000.